(57)【特許請求の範囲】
【請求項１】
Ｆ量が１６〜２５質量％、ＣａＯとＳｉＯ２の質量比（ＣａＯ／ＳｉＯ２）が１．０〜１．８、Ａｌ２Ｏ３量が５質量％以下（ゼロを含む）、ＭｇＯ量が１．５質量％以下（ゼロを含む）、ＣａＯ量が２０〜６０質量％、Ｎａ２Ｏ量とＬｉ２Ｏ量が合計で２０質量％以下（ゼロを含まず）、Ｃ量が２０質量％以下であり、不純物及びＣＯ２が５〜１３質量％であり、ここで、ＣａＯ量は鋼の連続鋳造用モールドパウダーに含まれるＣａ成分が全てＣａＯとして存在するものとして求めた値であり、ここで、組成の和が１００質量％を超えるのは、Ｆ成分としてＣａＦ２、ＡｌＦ、ＬｉＦを全て酸化物として換算することに起因するものである鋼の連続鋳造用モールドパウダーを用いて、中炭高Ａｌ含有鋼(鋼中Ｃ含有量＝０．０７〜０．２５質量％、鋼中Ａｌ含有量≧０．２０質量％)を連続鋳造することを特徴とする鋼の連続鋳造方法。
【発明の詳細な説明】
【技術分野】
【０００１】
本発明は鋼の連続鋳造用モールドパウダーに関し、更に詳細には、中炭高Ａｌ含有鋼(鋼中Ｃ含有量０．０７〜０．２５質量％、鋼中Ａｌ含有量≧０．２０質量％)の連続鋳造で発生し得る、拘束性ブレークアウト、鋳片の縦割れ、溶融スラグ層の過剰増大、スラグベアの肥大化等の種々のトラブルを抑制しつつ、高品質な鋼を得ることができる鋼の連続鋳造用モールドパウダーおよびそれを使用した鋼の連続鋳造方法に関するものである。
【背景技術】
【０００２】
鋼の連続鋳造用モールドパウダー（以下、「モールドパウダー」と記載する）は、鋼の連続鋳造において水冷鋳型（以下、「モールド」と記載する）内の溶鋼表面に添加され、溶鋼からの受熱により溶融し、酸化物融体(以下、溶融スラグ)となってモールドと凝固シェルの間隙に流れ込みながら消費される。モールドパウダーは添加されてから消費される間に以下の役割を果たす：（１）モールドと凝固シェルの潤滑；（２）凝固シェルの冷却速度(抜熱速度)のコントロール；（３）溶鋼から浮上する介在物の吸収除去；（４）溶鋼の保温；（５）溶鋼の再酸化防止。前述の５つがモールドパウダーの主要な役割である。
【０００３】
一般的なモールドパウダーは、ＣａＯ、ＳｉＯ２、Ａｌ２Ｏ３、Ｎａ２Ｏ、ＭｇＯ、Ｌｉ２Ｏ、Ｂ２Ｏ３、Ｋ２Ｏ、Ｆ、Ｃ等多くの成分で構成され、例えばＳｉＯ２：２０〜４５質量％、ＣａＯ：２０〜４５質量％、Ａｌ２Ｏ３：０．５〜１０質量％、ＭｇＯ：０．１〜８質量％、Ｎａ２Ｏ：１〜２０質量％、Ｌｉ２Ｏ：０．１〜１０質量％、Ｆ：２〜１５質量％、Ｃ：２０質量％以下の組成を有する。
【０００４】
本発明の対象となる中炭高Ａｌ含有鋼の連続鋳造では、２つの大きな課題を有している。１つ目は、鋼中のＣ含有量が０．０７〜０．２５質量％の中炭素鋼は、凝固過程でδ相(フェライト)からγ相(オーステナイト)への包晶変態が生じ、凝固収縮が大きいことから鋳片縦割れが発生し易い特徴がある。鋳片縦割れを抑制するには、（２）の働きによって凝固シェルからモールドへの抜熱速度を制御し、均一な凝固シェルを形成する必要がある。一般的な方法としては、凝固シェルを緩やかに冷却すること(以下、「緩冷却」と記載する)であり、モールドと凝固シェルの間に流れ込んだ溶融スラグのフィルム(以下、「スラグフィルム」と記載する)がモールドによって冷却される際に生成する結晶晶出温度(結晶化温度)を高くすることである。２つ目は、一般的に溶融スラグ中のＳｉＯ２が溶鋼中Ａｌと（１）式に示す酸化還元反応を生じることによって、溶融スラグ中のＳｉＯ２が減少（ＣａＯ／ＳｉＯ２比が上昇）し、Ａｌ２Ｏ３が増加する（以下、「組成変動」と記載する）。
４Ａｌ＋３ＳｉＯ２→２Ａｌ２Ｏ３＋３Ｓｉ・・・（１）
【０００５】
上述のように中炭高Ａｌ含有鋼は、鋼中Ａｌが多いために反応量が多く、一般的な中炭素鋼と比較して溶融スラグ中のＡｌ２Ｏ３およびＣａＯ／ＳｉＯ２比が非常に高くなる特徴がある。特に、鋼中Ａｌ量が０．２０質量％以上の鋼種では組成変動が大きく、モールドパウダー特性に与える影響が大きくなる。
【０００６】
上述のような組成を有するモールドパウダーで一般鋼を鋳造する際は、通常スラグフィルム中にカスピダイン（３ＣａＯ・２ＳｉＯ２・ＣａＦ２）と呼ばれる結晶が晶出する。しかしながら、高Ａｌ含有鋼のように組成変動が大きい場合はカスピダインの晶出が弱まり、ゲーレナイト（２ＣａＯ・ＳｉＯ２・Ａｌ２Ｏ３）が晶出するようになる。ゲーレナイトの融点は１５９３℃、カスピダインの融点は１４０７℃であり、組成変動によりゲーレナイトが晶出し易い組成に近づくことで、結晶化温度が過剰に高くなるため、（ｉ）スラグベアの肥大化；（ｉｉ）溶融スラグの潤滑性の低下により、モールドパウダーの溶融速度が消費速度を上回ることで、溶融スラグ層厚みが過剰に増大；（ｉｉｉ）拘束性ブレークアウトの発生に繋がる。また、モールド内は場所によって温度や溶鋼流動状況が異なるため組成変動量は一律ではない。そのため、モールド内の場所によってゲーレナイトの晶出状況が異なり、（ｉｖ）モールド内で結晶化温度に差が生じることで、凝固シェルが不均一に成長し、鋳片縦割れに繋がる。
【０００７】
高結晶化温度を有するゲーレナイトが晶出することは、緩冷却の面から必ずしも悪影響を与える訳では無いが、組成変動によりモールド内で結晶化温度差が生じる状況では、鋳片縦割れを発生させる要因となる。これらの対策として、これまで様々なモールドパウダーが提案されてきた。
例えば、特許文献１には、ＣａＯ、ＳｉＯ２、Ｌｉ２Ｏおよびフッ素化合物を基本成分とするモールドパウダであって、さらに、Ｎａ２ＯおよびＫ２Ｏのうちの１種以上、ならびにＡｌ２Ｏ３を含有し、ＳｉＯ２の含有率が１０〜３０質量％、フッ素化合物を構成するＦの含有率が４〜２５質量％、Ｎａ２ＯおよびＫ２Ｏの合計の含有率が１．５質量％以下であり、かつ、これらＣａＯ、ＳｉＯ２、Ｌｉ２Ｏ、Ｆ、Ｎａ２Ｏ、Ｋ２ＯおよびＡｌ２Ｏ３の含有率で表される、下記（イ）式、（ロ）式および（ハ）式によって規定される指標ａが０．４７〜０．７、指標ｂが０を超え０．４以下、および指標ｃが０．１〜０．５であることを特徴とする連続鋳造用モールドパウダが開示されている：
ａ＝(%CaO)h／{(%CaO)h＋(%SiO2)h＋(%Al2O3)h}・・・（イ）
ｂ＝(%Al2O3)h／｛(%CaO)h＋(%SiO2)h＋(%Al2O3)h}・・・（ロ）
ｃ＝(%CaF2)h／{(%CaO)h＋(%SiO2)h＋(%CaF2)h}・・・（ハ）
ここで、(%CaO)h＝{WCaO−(%CaF2)h×0.718}・・・（ニ）
(%CaF2)h＝（WF−WLi2O×1.27−WNa2O×0.613−WK2O×0.404）×2.05・・・（ホ）
(%SiO2)h＝WSiO2および(%Al2O3)h＝WAl2O3であり、WCaO、WSiO2、WAl2O3、WLi2O、WNa2OおよびWK2Oは、モールドパウダ中に分析されるＣａ、Ｓｉ、Ａｌ、Ｌｉ、Ｎａ、Ｋが全てそれらの酸化物であるとして換算した含有率（質量％）であり、WFは、分析されるＦの含有率（質量％）である。
特許文献１は、高Ａｌ含有鋼特有の大きな組成変動により引き起こされる溶融スラグの粘度や結晶化温度の過剰な上昇、それに伴うスラグ潤滑不良による拘束性ブレークアウトや鋳片品質悪化の課題に対して、組成変動に関与するモールドパウダー中のＳｉＯ２を低位(１０〜３０質量％)に抑え、かつ上述の（１）式の反応を抑制するＬｉ２Ｏを適用し、組成変動を抑えることで、ゲーレナイト生成を抑制する。カスピダインを晶出させることで結晶化温度や粘度の上昇を抑制しようとするものである。
【０００８】
また、特許文献２では、高Ａｌ、Ｙまたは希土類元素を含有する鋼に使用する連続鋳造用モールドフラックスにおいて、ＣａＯ：２５．０〜４５．０ｗｔ％、Ａｌ２Ｏ３：１０．０〜１７．０ｗｔ％、ＳｒＯ：１０．０〜２５．０ｗｔ％とし、これらが総量で５５．０〜８５．０ｗｔ％からなり、かつこれにＦ：５．０〜２０．０ｗｔ％を含み、これらの主成分に溶融速度調整剤として炭素を１０．０ｗｔ％以下含有せしめ、その他原料中から混入する不可避的組成を含み、該不可避的組成から混入するＳｉＯ２を２．０ｗｔ％以下に規制したことを特徴とする連続鋳造用モールドフラックス（請求項１）が開示されている。更に、特許文献２のモールドフラックスは、ＬｉＦを５．０ｗｔ％以下の量で含有したり（請求項２）、ＭｇＯを１０．０ｗｔ％以下に規制したり（請求項３）、ＬｉＦを５．０ｗｔ％以下の量で含有し且つＭｇＯを１０．０ｗｔ％以下に規制したり（請求項４）、ＬｉＦを５．０ｗｔ％以下の量で含有し且つＬｉ２Ｏ＋Ｎａ２Ｏを４ｗｔ％以下に規制したり（請求項５）、ＬｉＦを５．０ｗｔ％以下の量で含有し、Ｌｉ２Ｏ＋Ｎａ２Ｏを４ｗｔ％以下に規制し且つＭｇＯを１０．０ｗｔ％以下に規制できること（請求項６）が開示されている。特許文献２のモールドフラックスは、Ａｌをはじめとするパウダースラグ還元元素を含む鋼の連続鋳造に対して、拘束性ブレークアウトや鋳片品質低下を抑制するために、ＳｉＯ２の代わりにＳｒＯを使用し、ＳｉＯ２は不可避的成分として２．０ｗｔ％までに留めることで組成変動を抑制し、ゲーレナイトを抑制。それにより、結晶化温度や粘度の上昇を抑制しようとするものである。
【先行技術文献】
【特許文献】
【０００９】
【特許文献１】特許第３６４９１５３号明細書
【特許文献２】特許第４４４６３５９号明細書
【発明の概要】
【発明が解決しようとする課題】
【００１０】
しかしながら、特許文献１に記載されている連続鋳造用モールドパウダーでは、中炭高Ａｌ含有鋼のように鋳片縦割れが発生し易い鋼種では、組成変動前後の結晶化温度差が大きくなり、鋳片縦割れが発生するため不十分であった。
また、特許文献２に記載されているモールドフラックスは、ＳｉＯ２を極端に低減したことにより、晶出結晶種が安定せず、抜熱速度の制御が困難となり高Ａｌ含有中炭素鋼においては鋳片縦割れの観点から不十分であった。
これらの特許文献を以ってしても、種々の問題を解決することができないのが現状である。
【００１１】
従って、本発明は、中炭高Ａｌ含有鋼の連続鋳造時における、大きな組成変動を起点とした拘束性ブレークアウト、パウダー溶融層厚みの過剰な増大、スラグベアの肥大化、鋳片縦割れといったトラブルを抑制することができるモールドパウダー並びにそれを使用した鋼の連続鋳造方法の提供することを目的とする。
【課題を解決するための手段】
【００１２】
上述のような種々の問題を抑制するには、組成変動前の結晶化温度を鋳片縦割れが発生しない程度(実績より１０００℃以上)に設定し、組成変動後の結晶化温度を拘束性ブレークアウト、パウダー溶融層厚みの過剰な増大、スラグベアの肥大化が発生しない程度の結晶化温度(実績より１３００℃以下)に設定する必要がある。更に、モールド内は場所によって温度や溶鋼流動状況が異なるため組成変動量が一律ではなく、モールド内の場所によってゲーレナイトの晶出状況が異なる。それにより、モールド内で結晶化温度に差が生じ、凝固シェルが不均一に成長することで鋳片縦割れに繋がる。
そこで、本発明者らは、中炭高Ａｌ含有鋼の連続鋳造時における溶融パウダーの組成変動が抑えられなくても、何らかの方法で組成変動前後の結晶化温度差を小さくすることができれば、鋳片縦割れを抑制することができるのではないかと考えた。組成変動後にＣａＦ２(融点１４１８℃)の晶出を促進させてＣａＦ２を主結晶とすることでゲーレナイトが晶出しても結晶化温度の過剰な上昇を抑制でき、また、組成変動前においても主結晶の一つとしてＣａＦ２を晶出させることで、必要な結晶化温度を確保しつつ、組成変動前後の結晶化温度差が小さくでき、鋳片縦割れを抑制できることを見出した。
【００１３】
これらの条件を満たすためには、Ｆを１６〜２５質量％、ＣａＯ／ＳｉＯ２質量比を１．０〜１．８、Ａｌ２Ｏ３を５質量％以下（ゼロを含む）、ＭｇＯを１．５質量％以下（ゼロを含む）とすることで、達成できることを見出した。
【００１４】
即ち、本発明のモールドパウダーは、Ｆ量が１６〜２５質量％、ＣａＯとＳｉＯ２の質量比（ＣａＯ／ＳｉＯ２）が１．０〜１．８、Ａｌ２Ｏ３量が５質量％以下（ゼロを含む）及びＭｇＯ量が１．５質量％以下（ゼロを含む）であることを特徴とする。
【００１５】
また、本発明の鋼の連続鋳造方法は、上記モールドパウダーを用いて、中炭高Ａｌ含有鋼(鋼中Ｃ含有量＝０．０７〜０．２５質量％、鋼中Ａｌ含有量≧０．２０質量％)を連続鋳造することを特徴とする。
【発明の効果】
【００１６】
本発明のモールドパウダーと、それを用いた鋼の連続鋳造方法により、中炭高Ａｌ含有鋼の連続鋳造時における、大きな組成変動を起点とした拘束性ブレークアウト、パウダー溶融層厚みの過剰な増大、スラグベアの肥大化、鋳片縦割れを回避することができるという効果を奏するものである。
【発明を実施するための形態】
【００１７】
本発明のモールドパウダーにおいて、Ｆ量は１６〜２５質量％の範囲内であり、好ましくは１８〜２５質量％の範囲内である。Ｆ量が１６質量％未満の場合、組成変動後の結晶化温度が高くなり、組成変動前後の結晶化温度差が大きくなることで鋳片縦割れが発生するため好ましくない。また、Ｆ量が２５質量％より高い場合、Ｆは浸漬ノズルの溶損を助長する元素であることから、多量添加による浸漬ノズルの折損に繋がるため好ましくない。高Ａｌ含有鋼のように組成変動が大きな鋼種では、スラグ中のＡｌ２Ｏ３、ＣａＯ／ＳｉＯ２が大きく上昇し、ゲーレナイトが晶出し易くなる。しかし、Ｆ量を上記範囲内とすることにより、ＣａＦ２の晶出が促進されるのに対して、ゲーレナイトの晶出が抑制されるので、組成変動後の過剰な結晶化温度上昇を抑制することできる。
【００１８】
また、本発明のモールドパウダーにおいて、ＣａＯとＳｉＯ２の質量比（ＣａＯ／ＳｉＯ２）は１．０〜１．８の範囲内であり、好ましくは１．２〜１．６である。ＣａＯ／ＳｉＯ２が１．０未満の場合、組成変動前の結晶化温度が低くなり、組成変動前後の結晶化温度差が大きくなることで鋳片縦割れに繋がるため好ましくない。また、ＣａＯ／ＳｉＯ２が１．８より高い場合、組成変動後の結晶化温度が過剰に高くなり、拘束性ブレークアウトやパウダー溶融層厚みの過剰な増大、スラグベアの肥大化の問題が発生し、更に、組成変動前後の結晶化温度差が大きくなることで鋳片縦割れが発生するため好ましくない。なお、本発明におけるＣａＯ量はモールドパウダーに含まれるＣａ成分が全てＣａＯとして存在するものとして求めた値である。このため、例えばＦ成分としてＣａＦ２を含有する場合も、そのＣａ成分はＣａＯ量に含まれる。
【００１９】
なお、本発明のモールドパウダーにおいて、ＣａＯ量は２０〜６０質量％、好ましくは２５〜５５質量％の範囲内である。ここで、ＣａＯ量が６０質量％より高い場合、ＣａＯ／ＳｉＯ２が１．８より高くなるだけでなく、スラグとして溶融しにくくなるために好ましくない。また２０質量％より低い場合、ＣａＯ／ＳｉＯ２が１．０より低くなるだけでなく、結晶化温度が低下して緩冷却機能を果たすことができなくなるために好ましくない。
【００２０】
更に、本発明のモールドパウダーにおいて、Ａｌ２Ｏ３量は５質量％以下（ゼロを含む）であり、好ましくは３質量％以下（ゼロを含む）である。Ａｌ２Ｏ３量が５質量％より高い場合、組成変動前はカスピダインやＣａＦ２の晶出が抑制されることで組成変動前の結晶化温度が低くなり、組成変動後はゲーレナイトの晶出が促進されるため結晶化温度が高くなる。そのため、組成変動前後の結晶化温度差が大きくなり、鋳片縦割れが発生するため好ましくない。
【００２１】
本発明のモールドパウダーにおいて、ＭｇＯ量は１．５質量％以下（ゼロを含む）であり、好ましくは１．０質量％以下（ゼロを含む）である。なお、ＭｇＯ量が高くなると、ゲーレナイトが晶出し易くなり、組成変動後の結晶化温度が上昇する傾向があるため、ＭｇＯはできるだけ排除することが望ましい。
【００２２】
また、本発明のモールドパウダーにおいて、Ｎａ２ＯやＬｉ２Ｏはパウダースラグの粘度調整や結晶化温度調整に必要な成分である。しかし、Ｎａ２Ｏ量やＬｉ２Ｏ量を多くすると、結晶種の変化や重要なＦ量が制限されるため、Ｎａ２Ｏ量とＬｉ２Ｏ量は合計で２０質量％以下（ゼロを含まず）、好ましくは１５質量％以下（ゼロを含まず）とすることが好ましい。
【００２３】
本発明のモールドパウダーの構成原料としては、例えば、セメント、石灰石、生石灰のようなＣａＯ原料、珪砂、珪藻土のようなＳｉＯ２原料、蛍石のようなＣａＦ２原料、炭酸リチウムのようなＬｉ２Ｏ原料、炭酸ナトリウム、フッ化ナトリウム、氷晶石のようなＮａ２Ｏ原料を用いることができる。
【００２４】
また、本発明のモールドパウダーにおいて、溶融速度の調整のために炭素原料を必要に応じて配合することができる。炭素原料としてはグラファイト、黒鉛などを用いることができる。なお、Ｃ量は、２０質量％以下、好ましくは１５質量％以下である。Ｃ量が２０質量％より高くなると、モールドパウダー溶融速度が遅く、溶融スラグ層厚みが不足して拘束性ブレークアウトに繋がるため好ましくない。
【００２５】
また、本発明のモールドパウダーの形状は特に限定されるものではなく、例えば、粉末、押し出し成形顆粒、中空スプレー顆粒、撹拌造粒など様々な形状で使用することができる。
【００２６】
なお、本明細書におけるモールドパウダーの「結晶化温度」は、１３５０℃で溶融状態のパウダースラグ１２０ｇを４℃／分の速度で降温しながら温度を記録し、結晶化に伴うパウダースラグの発熱開始温度を結晶化温度と定義して測定したものである。
【００２７】
次に、本発明の鋼の連続鋳造方法は、上述のような構成を有する本発明のモールドパウダーを用いて中炭高Ａｌ含有鋼(鋼中Ｃ含有量＝０．０７〜０．２５質量％、鋼中Ａｌ含有量≧０．２０質量％)を連続鋳造することからなる。モールドパウダーは鋼の連続鋳造においてモールド内の溶鋼表面に添加され、溶鋼からの受熱により溶融し、溶融スラグとなってモールドと凝固シェルの間隙に流れ込みながら消費され使用される。本発明のモールドパウダーを使用する連続鋳造操作において、鋳造速度は０．６〜３．０ｍ／分、好ましくは１．０〜２．５ｍ／分の範囲内である。鋳造速度が０．６ｍ／分未満であると、鋳造速度が遅く経済的でないために好ましくない。また、鋳造速度が３．０ｍ／分を超えるとブレークアウトの危険性が増すため好ましくない。
【実施例】
【００２８】
以下の実施例により、本発明品の連続鋳造用モールドパウダーをさらに説明する。
表１及び２に本発明品を示し、表３に比較品を示す。
【００２９】
【表１】
0006674093.tif 000002
【００３０】
【表２】
0006674093.tif 000003
【００３１】
【表３】
0006674093.tif 000004
【００３２】
表１及び表２中の組成（質量％）は、組成変動前のモールドパウダーの組成および組成変動後のパウダースラグの組成を示しており、組成変動後の組成は（１）式に示す化学反応を組成変動前のモールドパウダーに与えた場合の組成に調整した値を示したものである。即ち、中炭高Ａｌ含有鋼(Ｃ＝０．１２質量％、Ａｌ=０．６質量％)の鋳造時に採取したパウダースラグの分析結果では、元の溶融スラグ組成に対してＡｌ２Ｏ３量が約２０質量％増加していた。そこで、増加した約２０質量％のＡｌ２Ｏ３量は全てが（１）式の反応に従ったと考え、Ａｌ２Ｏ３量を１８〜１９質量％増加し、ＳｉＯ２量を１５〜１７質量％減少した組成を模擬したパウダースラグを調製して変動後の組成としたものである。なお、組成の和が１００質量％を超えるのは、Ｆ成分としてＣａＦ２、ＡｌＦ、ＬｉＦ等を全て酸化物として換算しているためである。なお、ＣＯ２は、原料として炭酸塩を使用することに起因するものである。
【００３３】
＜結晶化温度測定＞
本発明品及び比較品のモールドパウダーの結晶化温度測定は以下のように行った：
加熱には電気炉を用い、各モールドパウダー試料を白金製るつぼに装填し、るつぼごと１３５０℃の炉内に装入した。モールドパウダーが溶融した後、熱電対をパウダースラグ中に挿入し、パウダースラグの温度が安定するまで１０分間待機した。続いて、パウダースラグの温度を測定しながら電気炉温度を４℃／分の速度で降温し、パウダースラグの結晶化に伴う発熱開始温度を測定し、この温度を結晶化温度とした。
結晶化温度差については、比較品１のモールドパウダーで鋳片縦割れが発生したことから結晶化温度差が１２０℃以上のモールドパウダーについては「×」、１２０℃未満１００℃以上については「○」、１００℃未満については「◎」として評価した。
＜侵食試験評価＞
侵食試験は、高周波炉を用い１５８０℃の溶銑を作成し、溶銑上に５００gのパウダースラグを作製してその中にＺｒＯ２−Ｃレンガを９０分浸漬させ、溶損量を比較したものである。実機試験でノズル溶損が問題にならなかった比較品１をベースに溶損速度が５％以上上昇したものを「×」、５％未満に収まった、もしくは溶損速度が低下したものを「○」と評価した。
【００３４】
表２中、比較品８は特許文献１の範囲内の組成を持つモールドパウダーを用いた例であり、Ｆ量が本発明よりも少なくゲーレナイトの晶出によって組成変動後の結晶化温度が高くなり、組成変動前後の結晶化温度差が大きくなった。
比較品１および２も比較品８と同じくＦ量が少なく、ゲーレナイトの晶出によって組成変動後の結晶化温度が大きくなり、組成変動前後の結晶化温度差が大きくなった。
比較品３は組成変動前後の結晶化温度差は問題無いものの、Ｆ量が多いため、ＺｒＯ２−Ｃレンガの溶損が助長され、侵食試験でＺｒＯ２−Ｃレンガの溶損速度が速くなった。
比較品４はＡｌ２Ｏ３量が多く、組成変動後にゲーレナイトが晶出し易くなり、組成変動後の結晶化温度が高くなったことで組成変動前後の結晶化温度差が大きくなった。
比較品５はＣａＯ／ＳｉＯ２が低く、組成変動前の結晶であるＣａＦ２やカスピダインの晶出が抑制され、結晶化温度が低くなり組成変動前後の結晶化温度差が大きくなった。
比較品６はＣａＯ／ＳｉＯ２が高く、ＣａＯ量が多いことから組成変動後においてＣａＦ２晶出後でも溶融スラグ中にゲーレナイトが晶出するためのＣａＯが多く残ることで結晶化温度が高くなり、組成変動前後の結晶化温度差が大きくなった。
比較品７は組成変動後の結晶化温度が高くなり、組成変動前後の結晶化温度差が大きくなった。ＭｇＯ量が１．５質量％より多くなると、ゲーレナイトの晶出を促進して結晶化温度差が大きくなった。
比較品９はＮａ２Ｏ＋Ｌｉ２Ｏが２０質量％より多く、組成変動前後の結晶化温度差が大きくなった。
【００３５】
＜実機試験結果＞
実機試験では本発明品３および９並びに比較品１および８について、評価試験を実施した。
実機試験条件は中炭高Ａｌ含有鋼（Ｃ＝０．０７〜０．２５質量％、Ａｌ＝０．６質量％）のスラブ連鋳機で、モールドサイズが２００×１５００ｍｍ、鋳造速度が１．３ｍ／分での結果を示している。
比較品１および８は鋳片縦割れが発生した。組成変動前後の結晶化温度差が大きいため、凝固シェルの不均一凝固が発生し、鋳片縦割れに繋がったと考えられる。
これに対し、本発明品３および９では鋳片割れは起こらなかった。
このように、本発明品の優位性は明らかである。
【産業上の利用可能性】
【００３６】
本発明のモールドパウダーは、中炭高Ａｌ含有鋼(鋼中Ｃ含有量＝０．０７〜０．２５質量％、鋼中Ａｌ含有量≧０．２０0質量％)のように、鋳片縦割れが発生し易い特徴を有する鋼種と、高Ａｌ含有鋼のように大きな組成変動が生じる特徴をもつ鋼種に特に高い効果を発揮する。また、本発明のモールドパウダーは、その他の鋼種に使用しても問題のないものである。